Сплав для легирования чугуна
ALLOY FOR ALLOYING CAST IRON

Изобретение относится к области металлургии, в частности к составам сплавов, используемых для легирования серого чугуна.
Известен сплав для легирования чугуна, содержащий, мас.%: хром 25,0-50,0; кремний 20,0-30,0; алюминий 5,0-10,0; марганец 1,0-2,0; углерод 0,5-3,0; теллур 1,0-5,0; железо - остальное [1].
Задачей изобретения является повышение механических свойств чугуна, легированного сплавом.
Технический результат достигается тем, что сплав для легирования чугуна, включающий хром, кремний, марганец, углерод, теллур, железо, дополнительно содержит гафний и самарий при следующем соотношении компонентов, мас.%: хром 15,0-20,0; кремний 10,0-15,0; марганец 3,0-4,0; углерод 1,0-1,5; теллур 0,2-0,4; гафний 6,0-8,0; самарий 1,0-1,5; железо - остальное.
В таблице приведены составы сплава.
Введенные в чугун компоненты, входящие в состав лигатуры, проявляют себя следующим образом. Хром, кремний, марганец, углерод, гафний повышают механические свойства чугуна. Гафний препятствует возникновению и развитию трещин. Теллур стабилизирует карбиды. Самарий раскисляет сплав.
Лигатуру вводят в расплав серого чугуна в количестве 1-1,5% от его массы в желобе вагранки или в ковше. Введение лигатуры способствует повышению прочности серого чугуна на 5-7%.
Источники информации
1. SU 1068525, С22С 35/00, 1984.